(57)【要約】【課題】染料自体の構造を化学合成により変化させずに耐熱性や耐光性を向上させた、染料を含むフォトレジスト用着色樹脂組成物および該着色樹脂組成物により形成された着色画素部を有するカラーフィルタの提供の提供。【解決手段】本発明による着色樹脂組成物は、酸性基を有する染料と、該染料の酸性基と酸塩基相互作用を起こしうる置換基を有する樹脂組成物とを含むものである。本発明によるカラーフィルタは、該着色樹脂組成物により形成された着色画素部を有するものである。【選択図】なし【特許請求の範囲】
【請求項１】
酸性基を有する染料と、
前記染料の酸性基と酸塩基相互作用を起こしうる置換基を有する樹脂組成物と
を含んでなる、着色樹脂組成物。
【請求項２】
前記染料の酸性基と酸塩基相互作用を起こしうる置換基が、窒素含有基およびエポキシ基の少なくとも１種である、請求項１に記載の着色樹脂組成物。
【請求項３】
前記窒素含有基が、アミノ基、アミド基、およびイミダゾール基からなる群から選択される少なくとも１種である、請求項２に記載の着色樹脂組成物。
【請求項４】
前記酸性基が、スルホニル基、カルボキシル基、フェノール性ヒドロキシル基、およびホスホン基からなる群から選択される少なくとも１種である、請求項１〜３のいずれか一項に記載の着色樹脂組成物。
【請求項５】
前記樹脂組成物が、ラジカル捕捉能をもつ置換基をさらに有する、請求項１〜４のいずれか一項に記載の着色樹脂組成物。
【請求項６】
前記ラジカル捕捉能をもつ置換基が、ヒンダートフェノール系化合物、ヒンダードアミン系化合物、芳香族アミン系化合物、ナフチルアミン系化合物、フェニレンジアミン系化合物、ヒドロキシアミン系化合物、および芳香族炭化水素からなる群から選択される少なくとも１種である、請求項５に記載の着色樹脂組成物。
【請求項７】
前記ラジカル捕捉能をもつ置換基が、スチレンおよびフェノールからなる群から選択される少なくとも１種である、請求項５または６に記載の着色樹脂組成物。
【請求項８】
前記樹脂組成物が、バインダー樹脂と、添加剤とを含んでなる、請求項１〜７のいずれか一項に記載の着色樹脂組成物。
【請求項９】
前記バインダー樹脂が、前記染料の酸性基と酸塩基相互作用を起こしうる置換基と、ラジカル捕捉能をもつ置換基とを有する、請求項８に記載の着色樹脂組成物。
【請求項１０】
前記着色樹脂組成物が、顔料をさらに含んでなる、請求項１〜９のいずれか一項に記載の着色樹脂組成物。
【請求項１１】
前記顔料が、ピグメントブルー１５、ピグメントブルー１５：３、ピグメントブルー１５：４、ピグメントブルー１５：６、ピグメントブルー６０、およびピグメントバイオレット２３からなる群から選択される少なくとも１種である、請求項１０に記載の着色樹脂組成物。
【請求項１２】
請求項１〜１１のいずれか一項に記載の着色樹脂組成物により形成された着色画素部を有してなる、カラーフィルタ。
【発明の詳細な説明】
【技術分野】
【０００１】
本発明は、着色樹脂組成物およびカラーフィルタに関し、より詳細には、染料を含むフォトレジスト用着色樹脂組成物および該着色樹脂組成物により形成された着色画素部を有するカラーフィルタに関する。
【背景技術】
【０００２】
近年、画像表示装置のさらなる高精細化、バックライトの省電力化により、カラーフィルタのさらなる高透過率化および高色純度化が望まれている。これらの実現のために、カラーフィルタの材料および製造方法に関し、種々の研究が行われてきた。
【０００３】
特に、カラーフィルタの材料である色材については、カラーフィルタの光学特性を左右するため、現在までに多くの研究がなされてきた。顔料は、染料に比べて耐熱性および耐光性に優れるものであるが、透過率の点では染料に劣ることが多く、望ましい透過率を得ることが困難であった。対して、染料は、顔料に比べて透過率の点では優れるものの、耐熱性および耐光性が低く、製造工程中に高温工程を経る場合には、実用化が困難であった。さらに、長期間にわたる使用では、耐光性が問題となることがあった。そのため、高透過率を実現しながら、耐熱性や耐光性に優れる色材の開発が要望されてきた。
【０００４】
現在までに、これらの問題点を解決するため、カラーフィルタの材料である色材として用いられる顔料や染料について、種々の提案がなされてきた。例えば、特定の酸性染料の酸性部位を化学合成により保護した染料を用いることが提案されている（例えば、特許文献１を参照）。しかしながら、染料の化学構造を化学合成により変化させることは、各種の染料ごとに設計が必要となり、設備やコストの増大につながる。
【０００５】
したがって、染料自体の構造を化学合成により変化させずに耐熱性や耐光性を向上させた染料含有着色樹脂組成物の開発が切望されている。
【先行技術文献】
【特許文献】
【０００６】
【特許文献１】特開２０１０−２５４９６４号公報
【発明の概要】
【発明が解決しようとする課題】
【０００７】
本発明は上記の背景技術に鑑みてなされたものであり、その目的は、染料自体の構造を化学合成により変化させずに耐熱性や耐光性を向上させた、染料を含むフォトレジスト用着色樹脂組成物および該着色樹脂組成物により形成された着色画素部を有するカラーフィルタを提供することにある。
【課題を解決するための手段】
【０００８】
本発明者らは、上記課題を解決するため、鋭意検討した結果、酸性基を有する染料と、該染料の酸性基と反応しうる置換基を有する樹脂組成物とを併用することで、上記課題を解決できることを知見した。本発明は、かかる知見に基づいて完成されたものである。
【０００９】
すなわち、本発明の一態様によれば、
酸性基を有する染料と、
前記染料の酸性基と酸塩基相互作用を起こしうる置換基を有する樹脂組成物と
を含んでなる、着色樹脂組成物が提供される。
【００１０】
本発明の態様においては、前記染料の酸性基と酸塩基相互作用を起こしうる置換基が、窒素含有基およびエポキシ基の少なくとも１種であることが好ましい。
【００１１】
本発明の態様においては、前記窒素含有基が、アミノ基、アミド基、およびイミダゾール基からなる群から選択される少なくとも１種であることが好ましい。
【００１２】
本発明の態様においては、前記酸性基が、スルホニル基、カルボキシル基、フェノール性ヒドロキシル基、およびホスホン基からなる群から選択される少なくとも１種であることが好ましい。
【００１３】
本発明の態様においては、前記樹脂組成物が、ラジカル捕捉能をもつ置換基をさらに有することが好ましい。
【００１４】
本発明の態様においては、前記ラジカル捕捉能をもつ置換基が、ヒンダートフェノール系化合物、ヒンダードアミン系化合物、芳香族アミン系化合物、ナフチルアミン系化合物、フェニレンジアミン系化合物、ヒドロキシアミン系化合物、および芳香族炭化水素からなる群から選択される少なくとも１種であることが好ましい。
【００１５】
本発明の態様においては、前記ラジカル捕捉能をもつ置換基が、スチレンおよびフェノールからなる群から選択される少なくとも１種であることが好ましい。
【００１６】
本発明の態様においては、前記樹脂組成物が、バインダー樹脂と、添加剤とを含んでなることが好ましい。
【００１７】
本発明の態様においては、前記バインダー樹脂が、前記染料の酸性基と酸塩基相互作用を起こしうる置換基と、ラジカル捕捉能をもつ置換基とを有することが好ましい。
【００１８】
本発明の態様においては、前記着色樹脂組成物が、顔料をさらに含んでなることが好ましい。
【００１９】
本発明の態様においては、前記顔料が、ピグメントブルー１５、ピグメントブルー１５：３、ピグメントブルー１５：４、ピグメントブルー１５：６、ピグメントブルー６０、およびピグメントバイオレット２３からなる群から選択される少なくとも１種であることが好ましい。
【００２０】
本発明の別の態様によれば、上記の着色樹脂組成物により形成された着色画素部を有してなる、カラーフィルタが提供される。
【発明の効果】
【００２１】
本発明によれば、染料自体の構造を化学合成により変化させずに耐熱性や耐光性を向上させた、染料を含むフォトレジスト用着色樹脂組成物および該着色樹脂組成物により形成された着色画素部を有するカラーフィルタを提供することができる。
【発明を実施するための形態】
【００２２】
着色樹脂組成物
本発明による着色樹脂組成物は、酸性基を有する染料と、染料の酸性基と酸塩基相互作用を起こしうる置換基を有する樹脂組成物とを含むものである。酸塩基相互作用としては、反応や吸着等が挙げられる。染料分子内の酸性基（たとえばスルホニル基）と樹脂組成物中の塩基（たとえばアミノ基）の間に酸塩基相互作用を生じ、染料分子内の酸性基が樹脂組成物中の塩基に固定され、安定化するものと推察される。このような染料と樹脂組成物の安定化状態は、染料がラジカルやその他の成分の影響を受け、構造が破壊されるのを防ぐ構造となっていると考えられる。これにより、染料の酸性基を化学合成によらずに保護することができる。このような着色樹脂組成物を用いたカラーフィルタは、耐熱性や耐光性を向上させることができる。以下、着色樹脂組成物を構成する各成分について説明する。
【００２３】
例えば、染料中の酸性基がスルホニル基であり、樹脂組成物中の該染料の酸性基と酸塩基相互作用を起こしうる置換基がエポキシ基である場合、両者の反応は、下記式１で表すことができる。
式１：
【化１】
2014043529.tif 000002
（式中、Ｒ(a)は染料の構造を示す。）
【００２４】
例えば、染料中の酸性基がスルホニル基であり、樹脂組成物中の該染料の酸性基と酸塩基相互作用を起こしうる置換基がアミノ基である場合、両者の反応は、下記式２で表すことができる。
式２：
【化２】
2014043529.tif 000003
（式中、Ｒ(a)は染料の構造を示す。）
【００２５】
染料
染料は、酸性基を有するものであれば特に限定されない。酸性基とは、水に溶解した際にプロトンを放出する基である。酸性基は、スルホニル基、カルボキシル基、フェノール性ヒドロキシル基、およびホスホン基からなる群から選択される少なくとも１種であることが好ましい。酸性基を有する染料としては、例えば、キサンテン、アントラキノン、又はフタロシアニンを基本骨格とするものであり、スルホニル基を有する染料であることが、高輝度化の要求を達成しながら、溶媒への再溶解性、アルカリ現像性に優れ、且つ、耐熱性及び耐光性に優れた塗膜を作成可能で、更に所望の色度を達成しやすい点から好ましい。
【００２６】
酸性基を有する染料としては、例えば、スルホニル基を有する酸性染料や直接染料等の他、スルホン酸塩を有する酸性染料や直接染料等のスルホン酸塩の少なくとも１つがスルホニル基に変換された染料を挙げることができる。スルホニル基をはじめとする酸性基を有する染料を、後述するバインダー樹脂と組み合わせて用いることにより、染料とバインダー樹脂との間に酸塩基相互作用を生じ、染料の構造が壊れにくくなり、発生したラジカルの影響をうけて染料の構造が壊れ退色することを防ぐことができる。
【００２７】
硬化性樹脂組成物の溶媒としてはＰＧＭＥＡが好適なことから、染料の中でもＰＧＭＥＡに実質的に溶解しない又は難溶性のスルホニル基を有する染料を選択して用いることが好ましい。また、染料が複数のイオン性基を有する場合、スルホニル基が１分子に少なくとも１つあれば、その他のイオン性基は他のイオン性化合物と塩形成している染料塩でもよい。この場合の他のイオン性化合物としては、有色であっても無色であっても良いし、有機化合物であっても、無機化合物であっても良い。        
【００２８】
キサンテン、アントラキノン、又はフタロシアニンを基本骨格とするスルホニル基及び／又はスルホン酸塩を有する染料としては、例えば、キサンテン系染料としては、アシッドレッド５２、アシッドレッド２８９、アントラキノン系染料としては、アシッドレッド８０、アシッドグリーン２５、アシッドグリーン２７、アシッドブルー２５、アシッドブルー７８、アシッドブルー１１２、アシッドブルー１８２、アシッドバイオレット３４、アシッドバイオレット４３、フタロシアニン系染料としては、ダイレクトブルー８６、ダイレクトブルー８７、アシッドブルー２４９等を挙げることができる。なお、スルホン酸塩を有する染料を用いる場合には、事前に又は染料分散液調製時にスルホン酸塩の少なくとも１つをスルホニル基に変換し、スルホニル基を有する染料とするのが良い。これらの中でも、アシッドレッド２８９、アシッドバイオレッド４３、アシッドグリーン２５及びダイレクトブルー８６よりなる群から選択される少なくとも１種の染料のスルホン酸塩の少なくとも１つがスルホニル基に変換された染料であることが高輝度化の要求を達成しながら、溶媒への再溶解性に優れ、且つ、耐熱性及び耐光性に優れた塗膜を作成可能な点からより好ましい。
【００２９】
本発明による着色樹脂組成物は、染料を１種単独で又は２種以上混合して用いてもよい。本発明による着色樹脂組成物において、染料の含有量は特に限定されない。通常、染料の含有量は、着色樹脂組成物の全量に対して１〜４０重量％、更に１〜２０重量％の範囲内であることが好ましい。
【００３０】
スルホニル基を有する染料の酸価（ａ）は０より大きければ特に限定されないが、染料とバインダー樹脂との間に安定的に酸塩基相互作用を生じさせるため、１０〜３００ｍｇ  ＫＯＨ／ｇであることが好ましい。酸価は、試料１ｇ中に含まれる酸成分を中和するのに要する水酸化カリウムのｍｇ数を言い、ＪＩＳ−Ｋ００７０に定義された方法により測定することで求めることができる。
【００３１】
樹脂組成物
樹脂組成物は、染料の酸性基と酸塩基相互作用を起こしうる置換基を有するものであれば特に限定されないが、従来公知のフォトレジスト用樹脂組成物を用いることができる。樹脂組成物は、バインダー樹脂と添加剤とを含むものであることが好ましく、バインダー樹脂および添加剤のいずれが、染料の酸性基と酸塩基相互作用を起こしうる置換基を有していてもよい。各種添加剤は本発明の目的が損なわれない範囲で、従来公知の添加剤を必要に応じ適宜含んでいてもよい。該添加剤としては、例えば、重合開始剤、分散剤、酸化防止剤、増感剤、重合停止剤、連鎖移動剤、レベリング剤、可塑剤、界面活性剤、消泡剤、シランカップリング剤、紫外線吸収剤、密着促進剤等などが挙げられる。
【００３２】
染料の酸性基と酸塩基相互作用を起こしうる置換基は、窒素含有基およびエポキシ基の少なくとも１種であることが好ましい。さらに、窒素含有基は、アミノ基、アミド基、およびイミダゾール基からなる群から選択される少なくとも１種であることが好ましい。
【００３３】
樹脂組成物は、ラジカル捕捉能をもつ置換基をさらに有するものが好ましい。ラジカル捕捉能をもつ置換基としては、一般的にフェノール系化合物、アミン系化合物、イオウ系化合物、リン酸系化合物、アクリレート系化合物、芳香族炭化水素などが挙げられる。これらの中でも、ヒンダートフェノール系化合物、ヒンダードアミン系化合物、芳香族アミン系化合物、ナフチルアミン系化合物、フェニレンジアミン系化合物、ヒドロキシアミン系化合物、および芳香族炭化水素からなる群から選択される少なくとも１種であることが好ましく、スチレンおよびフェノールからなる群から選択される少なくとも１種であることがより好ましい。樹脂組成物が、ラジカル捕捉能をもつ置換基をさらに有することで、着色樹脂組成物の耐熱性や耐光性をより向上させることができる。
【００３４】
バインダー樹脂
バインダー樹脂は、従来公知のフォトレジスト用の硬化性樹脂を用いることができ、不飽和二重結合を有する熱硬化性化合物を用いることが好ましい。例えば、エポキシ基を有するバインダー樹脂を樹脂組成物に用いる場合、バインダー樹脂は、エポキシ化合物と、アクリル酸やメタクリル酸とを反応させて得られる化合物であるのが良い。この場合、この反応に供せられるエポキシ化合物の具体例としては、芳香族エポキシとしてエポキシのビスフェノール成分に、ビス（４−ヒドロキシフェニル）ケトン、ビス（４−ヒドロキシ−３，５−ジメチルフェニル）ケトン、ビス（４−ヒドロキシ−３，５−ジクロロフェニル）ケトン、ビス（４−ヒドロキシフェニル）スルホン、ビス（４−ヒドロキシ−３，５−ジメチルフェニル）スルホン、ビス（４−ヒドロキシ−３，５−ジクロロフェニル）スルホン、ビス（４−ヒドロキシフェニル）ヘキサフルオロプロパン、ビス（４−ヒドロキシ−３，５−ジメチルフェニル）ヘキサフルオロプロパン、ビス（４−ヒドロキシ−３，５−ジクロロフェニル）ヘキサフルオロプロパン、ビス（４−ヒドロキシフェニル）ジメチルシラン、ビス（４−ヒドロキシ−３，５−ジメチルフェニル）ジメチルシラン、ビス（４−ヒドロキシ−３，５−ジクロロフェニル）ジメチルシラン、ビス（４−ヒドロキシフェニル）メタン、ビス（４−ヒドロキシ−３，５−ジクロロフェニル）メタン、ビス（４−ヒドロキシ−３，５−ジブロモフェニル）メタン、２，２−ビス（４−ヒドロキシフェニル）プロパン、２，２−ビス（４−ヒドロキシ−３，５−ジメチルフェニル）プロパン、２，２−ビス（４−ヒドロキシ−３，５−ジクロロフェニル）プロパン、２，２−ビス（４−ヒドロキシ−３−メチルフェニル）プロパン、２，２−ビス（４−ヒドロキシ−３−クロロフェニル）プロパン、ビス（４−ヒドロキシフェニル）エーテル、ビス（４−ヒドロキシ−３，５−ジメチルフェニル）エーテル、ビス（４−ヒドロキシ−３，５−ジクロロフェニル）エーテルや、また、９，９−ビス（４−ヒドロキシフェニル）フルオレン、９，９−ビス（４−ヒドロキシ−３−メチルフェニル）フルオレン、９，９−ビス（４−ヒドロキシ−３−クロロフェニル）フルオレン、９，９−ビス（４−ヒドロキシ−３−ブロモフェニル）フルオレン、９，９−ビス（４−ヒドロキシ−３−フルオロフェニル）フルオレン、９，９−ビス（４−ヒドロキシ−３−メトキシフェニル）フルオレン、９，９−ビス（４−ヒドロキシ−３，５−ジメチルフェニル）フルオレン、９，９−ビス（４−ヒドロキシ−３，５−ジクロロフェニル）フルオレン、９，９−ビス（４−ヒドロキシ−３，５−ジブロモフェニル）フルオレンや、さらに４，４’−ビフェノール、３，３’−ビフェノール等を含むエポキシ樹脂がある。さらには、フェノールノボラック型エポキシ、クレゾールノボラック型エポキシ、ポリカルボン酸グリシジルエステル、ポリオールポリグリシジルエステル、脂肪族もしくは脂環式エポキシ樹脂、およびアミンエポキシ樹脂等も挙げられる。このようなエポキシ樹脂とアクリル酸の化合物を用いることで、耐湿性、透明性、表面硬化性、および耐薬品性に優れた硬化物が形成できる。
【００３５】
また、窒素含有基を有するバインダー樹脂を樹脂組成物に用いる場合、窒素含有基は、アミノ基、アミド基、イミダゾール基など、窒素を含有する基を有するものであれば特に限定されないが、例えばバインダー樹脂に３級アミンを有する繰り返し単位からなるブロック部を含む、ブロックポリマーを使用することが、高輝度化の要求を達成しながら、溶媒への再溶解性、アルカリ現像性に優れ、且つ、耐熱性及び耐光性に優れた塗膜を作成可能で、更に所望の色度を達成しやすい点から好ましい。
【００３６】
３級アミンを有する繰り返し単位からなるブロック部は、前記染料と親和性を有し、ブロックポリマーが有する３級アミンと染料のスルホン酸基とが酸塩基相互作用を生じさせる機能を有する部分である。ポリマーに３級アミンを有する繰り返し単位からなるブロック部を含むことにより、染料の安定性が向上し、耐熱性及び耐光性の向上が見られる。
【００３７】
以下、３級アミンを有する繰り返し単位からなるブロック部について説明する。３級アミンを有する繰り返し単位からなるブロック部を含むブロックポリマーを構成する繰り返し単位は、３級アミンを有していれば良く、該３級アミンは、ブロックポリマーの側鎖に含まれていても、主鎖を構成するものであっても良い。耐熱性及び耐光性に優れ、再溶解性を向上する点から、３級アミンは、ブロックポリマーの側鎖に含まれていることが好ましく、中でも、主鎖骨格が熱分解し難く、耐熱性が高い点から、下記式（３）で表される構造であることが、より好ましい。
式３：
【化３】
2014043529.tif 000004
（式（３）中、Ｒ１は、水素原子又はメチル基、Ａは、直接結合又は２価の連結基、Ｒ２は、炭素数１〜８のアルキレン基、−［ＣＨ（Ｒ６）−ＣＨ（Ｒ７）−Ｏ］ｘ−ＣＨ（Ｒ６）−ＣＨ（Ｒ７）−又は−［（ＣＨ２）ｙ−Ｏ］ｚ−（ＣＨ２）ｙ−で示される２価の有機基、Ｒ３及びＲ４は、それぞれ独立に、置換されていてもよい鎖状及び／又は環状の炭化水素基を表すか、Ｒ３及びＲ４が互いに結合して環状構造を形成する。Ｒ６及びＲ７は、それぞれ独立に水素原子又はメチル基である。ｘは１〜１８の整数、ｙは１〜５の整数、ｚは１〜１８の整数を示す。）
【００３８】
上記式（３）の２価の連結基Ａとしては、例えば、炭素数１〜１０のアルキレン基、アリーレン基、−ＣＯＮＨ−基、−ＣＯＯ−基、炭素数１〜１０のエーテル基（−Ｒ’−ＯＲ”−：Ｒ’及びＲ”は、各々独立にアルキレン基）及びこれらの組み合わせ等が挙げられる。中でも、得られたポリマーの耐熱性やＰＧＭＥＡに対する溶解性、また比較的安価な材料である点から、Ａは、−ＣＯＯ−基であることが好ましく３級アミンを有する繰り返し単位からなるブロック部を構成する繰り返し単位は下記式（４）で表される構造であることが好ましい。
式４：
【化４】
2014043529.tif 000005
（式（４）中、Ｒ１は、水素原子又はメチル基、Ｒ２は、炭素数１〜８のアルキレン基、−［ＣＨ（Ｒ６）−ＣＨ（Ｒ７）−Ｏ］ｘ−ＣＨ（Ｒ６）−ＣＨ（Ｒ７）−又は−［（ＣＨ２）ｙ−Ｏ］ｚ−（ＣＨ２）ｙ−で示される２価の有機基、Ｒ３及びＲ４は、それぞれ独立に、置換されていてもよい鎖状及び／又は環状の炭化水素基を表すか、Ｒ３及びＲ４が互いに結合して環状構造を形成する。Ｒ６及びＲ７は、それぞれ独立に水素原子又はメチル基である。ｘは１〜１８の整数、ｙは１〜５の整数、ｚは１〜１８の整数を示す。）
【００３９】
上記式（３）及び式（４）の２価の有機基Ｒ２は、炭素数１〜８のアルキレン基、− [ＣＨ（Ｒ６）−ＣＨ（Ｒ７）−Ｏ]ｘ−ＣＨ（Ｒ６）−ＣＨ（Ｒ７）−又は−[（ＣＨ２）ｙ−Ｏ]ｚ−（ＣＨ２）ｙ−である。上記炭素数１〜８のアルキレン基は、直鎖状、分岐状のいずれであってもよく、例えば、メチレン基、エチレン基、トリメチレン基、プロピレン基、各種ブチレン基、各種ペンチレン基、各種へキシレン基、各種オクチレン基などである。Ｒ６及びＲ７は、それぞれ独立に水素原子又はメチル基である。ｘは１〜１８の整数、好ましくは１〜４の整数、より好ましくは１〜２の整数であり、ｙは１〜５の整数、好ましくは１〜４の整数、より好ましくは２又は３である。ｚは１〜１８の整数、好ましくは１〜４の整数、より好ましくは１〜２の整数である。上記Ｒ２としては、分散性の点から、炭素数１〜８のアルキレン基が好ましく、中でも、Ｒ２がメチレン基、エチレン基、プロピレン基、ブチレン基であることが更に好ましく、メチレン基及びエチレン基がより好ましい。
【００４０】
上記式（３）及び式（４）のＲ３、Ｒ４が互いに結合して形成する環状構造としては、例えば５〜７員環の含窒素複素環単環又はこれらが２個縮合してなる縮合環が挙げられる。該含窒素複素環は芳香性を有さないものが好ましく、飽和環であればより好ましい。具体的には、上記式（３）及び式（４）のＲ３、Ｒ４の環状構造としては、例えば下記式（５）のものが挙げられる。
式５：
【化５】
2014043529.tif 000006
【００４１】
Ｒ３、Ｒ４の環状構造は、さらに置換基を有していてもよい。Ｒ３〜Ｒ４間の置換基として、より好ましいのは、置換基を有していてもよい炭素数１〜３のアルキル基、置換基を有していてもよいアラルキル基、又は置換基を有していてもよいフェニル基である。
【００４２】
Ｒ３及びＲ４における鎖状の炭化水素基は、例えば炭素数１〜８のアルキル基が挙げられる。炭素数１〜８のアルキル基としては、例えば、メチル基、エチル基、プロピル基、ブチル基、ペンチル基、ヘキシル基、オクチル基、イソプロピル基、ｔｅｒｔ−ブチル基、２−エチルヘキシル基などがあげられ、シクロアルキル基の例としては、シクロペンチル基、シクロヘキシル基、シクロオクチル基等が挙げられる。これらのうち好ましいものは、メチル基、エチル基である。
【００４３】
上記式（３）で表される繰り返し単位としては、（メタ）アクリロイルオキシプロピルジメチルアミン、（メタ）アクリロイルオキシエチルジメチルアミン、メタ）アクリロイルオキシプロピルジエチルアミン、（メタ）アクリロイルオキシエチルジエチルアミン等から誘導される繰り返し単位が挙げられるが、これらに限定されない。
【００４４】
３級アミンを有する繰り返し単位からなるブロック部中、３級アミンを有する繰り返し単位は、３個以上含むものであることが好ましく、分散性を良好なものとし、耐熱性及び耐光性に優れ、硬化性を向上する点から、３〜５０個含むことが好ましく、６〜４０個含むことがより好ましく、更に１０〜３０個含むことがより好ましい。３級アミンを有する繰り返し単位は、染料親和性部位として機能すれば良く、１種からなるものであっても良いし、２種以上の繰り返し単位を含んでいてもよい。
【００４５】
他のブロック部は、上記３級アミンを有する繰り返し単位からなるブロック部と、前記染料との親和性を阻害しない範囲で適宜選択できる。他のブロック部を構成する繰り返し単位は１種からなるものであっても良いし、２種以上の繰り返し単位を含んでいてもよい。
【００４６】
これらのバインダー樹脂は１種で又は２種以上を組み合わせて使用してもよい。本発明の樹脂組成物において、バインダー樹脂の含有量は、通常、樹脂組成物の全量に対して１〜５０重量％、更に１〜２０重量％の範囲内であることが好ましい。
【００４７】
また、エチレン性不飽和二重結合と３級アミンを有するモノマーを使用することも出来る。グラフト共重合体の共重合成分であるエチレン性不飽和二重結合と３級アミンを有するモノマー（以下、「モノマー」と称することがある。）は、エチレン性不飽和二重結合と３級アミンを有していれば良く、特に限定されない。３級アミンは、染料のスルホン酸基が酸塩基相互作用を生じさせる機能を有する部位となる。また硬化性樹脂組成物の保存安定性、ポストベーク時の耐熱性の観点から３級アミンが好ましい。中でも、高輝度化の要求を達成しながら、溶媒への再溶解性、アルカリ現像性に優れ、且つ、耐熱性及び耐光性に優れ、膜荒れのない塗膜を形成可能な点から、下記式（６）で表される構造であることが好ましい。
式６：
【化６】
2014043529.tif 000007
（式（６）中、Ｒ１は、水素原子又はメチル基、Ａは、直接結合又は２価の連結基、Ｒ２は、炭素数１〜８のアルキレン基、−［ＣＨ（Ｒ５）−ＣＨ（Ｒ６）−Ｏ］ｘ−ＣＨ（Ｒ５）−ＣＨ（Ｒ６）−又は−［（ＣＨ２）ｙ−Ｏ］ｚ−（ＣＨ２）ｙ−で示される２価の有機基、Ｒ３及びＲ４は、それぞれ独立に、置換されていてもよい鎖状及び／又は環状の炭化水素基を表すか、Ｒ３及びＲ４が互いに結合して環状構造を形成する。Ｒ５及びＲ６は、それぞれ独立に水素原子又はメチル基である。ｘは１〜１８の整数、ｙは１〜５の整数、ｚは１〜１８の整数を示す。）
【００４８】
上記式（６）の２価の連結基Ａとしては、例えば、炭素数１〜１０のアルキレン基、アリーレン基、−ＣＯＮＨ−基、−ＣＯＯ−基、炭素数１〜１０のエーテル基（−Ｒ’−ＯＲ”−：Ｒ’及びＲ”は、各々独立にアルキレン基）及びこれらの組み合わせ等が挙げられる。中でも、得られたグラフト共重合体の耐熱性やＰＧＭＥＡに対する溶解性、また比較的安価な材料である点から、Ａは、−ＣＯＯ−基であることが好ましい。Ａが、−ＣＯＯ−基である場合、エチレン性不飽和二重結合と３級アミンを有するモノマーは、下記式（７）で表される構造を有する。
式７：
【化７】
2014043529.tif 000008
（式（７）中、Ｒ１は、水素原子又はメチル基、Ｒ２は、炭素数１〜８のアルキレン基、−［ＣＨ（Ｒ５）−ＣＨ（Ｒ６）−Ｏ］ｘ−ＣＨ（Ｒ５）−ＣＨ（Ｒ６）−又は−［（ＣＨ２）ｙ−Ｏ］ｚ−（ＣＨ２）ｙ−で示される２価の有機基、Ｒ３及びＲ４は、それぞれ独立に、置換されていてもよい鎖状及び／又は環状の炭化水素基を表すか、Ｒ３及びＲ４が互いに結合して環状構造を形成する。Ｒ５及びＲ６は、それぞれ独立に水素原子又はメチル基である。ｘは１〜１８の整数、ｙは１〜５の整数、ｚは１〜１８の整数を示す。）
【００４９】
上記式（６）及び式（７）の２価の有機基Ｒ２は、炭素数１〜８のアルキレン基、−［ＣＨ（Ｒ５）−ＣＨ（Ｒ６）−Ｏ］ｘ−ＣＨ（Ｒ５）−ＣＨ（Ｒ６）−又は−［（ＣＨ２）ｙ−Ｏ］ｚ−（ＣＨ２）ｙ−である。上記炭素数１〜８のアルキレン基は、直鎖状、分岐状のいずれであってもよく、例えば、メチレン基、エチレン基、トリメチレン基、プロピレン基、各種ブチレン基、各種ペンチレン基、各種へキシレン基、各種オクチレン基などである。Ｒ５及びＲ６は、それぞれ独立に水素原子又はメチル基である。ｘは１〜１８の整数、好ましくは１〜４の整数、より好ましくは１〜２の整数であり、ｙは１〜５の整数、好ましくは１〜４の整数、より好ましくは２又は３である。ｚは１〜１８の整数、好ましくは１〜４の整数、より好ましくは１〜２の整数である。上記Ｒ２としては、分散性の点から、炭素数１〜８のアルキレン基が好ましく、中でも、Ｒ２がメチレン基、エチレン基、プロピレン基、ブチレン基であることが更に好ましく、メチレン基及びエチレン基がより好ましい。
【００５０】
上記式（６）及び式（７）のＲ３、Ｒ４が互いに結合して形成する環状構造としては、例えば５〜７員環の含窒素複素環単環又はこれらが２個縮合してなる縮合環が挙げられる。該含窒素複素環は芳香性を有しないものが好ましく、飽和環であればより好ましい。具体的には、上記式（６）及び式（７）のＲ３、Ｒ４の環状構造としては、例えば下記式（８）のものが挙げられる。
式８：
【化８】
2014043529.tif 000009
【００５１】
Ｒ３、Ｒ４の環状構造は、さらに置換基を有していてもよい。Ｒ３〜Ｒ４間の置換基として、より好ましいのは、置換基を有していてもよい炭素数１〜３のアルキル基、置換基を有していてもよいアラルキル基、又は置換基を有していてもよいフェニル基である。
【００５２】
Ｒ３及びＲ４における鎖状の炭化水素基は、例えば炭素数１〜８のアルキル基が挙げられる。炭素数１〜８のアルキル基としては、例えば、メチル基、エチル基、プロピル基、ブチル基、ペンチル基、ヘキシル基、オクチル基、イソプロピル基、ｔｅｒｔ−ブチル基、２−エチルヘキシル基などがあげられ、シクロアルキル基の例としては、シクロペンチル基、シクロヘキシル基、シクロオクチル基等が挙げられる。これらのうち好ましいものは、メチル基、エチル基である。
【００５３】
上記式（６）で表されるモノマーとしては、（メタ）アクリロイルオキシプロピルジメチルアミン、（メタ）アクリロイルオキシエチルジメチルアミン、メタ）アクリロイルオキシプロピルジエチルアミン、（メタ）アクリロイルオキシエチルジエチルアミン等が挙げられるが、これらに限定されない。
【００５４】
エチレン性不飽和二重結合と３級アミンを有するモノマーを共重合成分として含有することで、３級アミンと染料のスルホン酸基とが酸塩基相互作用を生じさせる機能を有することができる。
【００５５】
３級アミンを有する繰り返し単位からなるブロック部中、３級アミンを有する繰り返し
単位は、３個以上含むものであることが好ましく、分散性を良好なものとし、耐熱性及び
耐光性に優れ、硬化性を向上する点から、３〜５０個含むことが好ましく、６〜４０個含
むことがより好ましく、更に１０〜３０個含むことがより好ましい。３級アミンを有する繰り返し単位は、染料親和性部位として機能すれば良く、１種からなるものであっても良いし、２種以上の繰り返し単位を含んでいてもよい。
【００５６】
他のブロック部は、上記３級アミンを有する繰り返し単位からなるブロック部と、前記染料との親和性を阻害しない範囲で適宜選択できる。他のブロック部を構成する繰り返し単位は１種からなるものであっても良いし、２種以上の繰り返し単位を含んでいてもよい。
【００５７】
これらのバインダー樹脂は１種で又は２種以上を組み合わせて使用してもよい。本発明の樹脂組成物において、バインダー樹脂の含有量は、通常、樹脂組成物の全量に対して１〜５０重量％、更に１〜２０重量％の範囲内であることが好ましい。
【００５８】
また窒素を含有する構造のイミダゾール基を有する化合物を樹脂組成物に用いることができる。例えば、紫外線のエネルギーによりフリーラジカルを発生する化合物であり、例えば、光重合開始剤として用いられる下記のビイミダゾール系化合物が挙げられる。
【００５９】
重合開始剤
本発明による樹脂組成物は、重合開始剤をさらに含んでもよい。重合開始剤としては、ｔ−アミルパーオキシネオデカノエート、ｔ−ブチルパーオキシネオデカノエート、ジ（２−エチルヘキシル）パーオキシジカーボネート、ジ（セカンダリーブチル）パーオキシジカーボネート、ｔ−ブチルパーオキシネオヘプタノエート、ｔ−アミルパーオキシピバレート、ｔ−ヘキシルパーオキシピバレート、ｔ−ブチルパーオキシピバレート、ジイソノナノイルパーオキサイド、ジ（３，５，５−トリメチルヘキサノイル）パーオキサイド、ジラウロイルパーオキサイド、１，１，３，３−テトラメチルブチルパーオキシ−２−エチルヘキサノエート、ジベンゾイルパーオキサイド、ｔ−アミルパーオキシ−２−エチルヘキサノエート、ｔ−ブチルパーオキシ−２−エチルヘキサノエート、ｔ−ブチルパーオキシイソブチレート、ジスクシニックアシッドパーオキサイド、２，５−ジメチル−２，５−ジ（２−エチルヘキサノイルパーオキシ）ヘキサン、ｔ−ヘキシルパーオキシ−２−エチルヘキサノエート、ジ（４−メチルベンゾイル）パーオキサイド、ｔ−ブチルパーオキシ−２−エチルヘキサノエートや、さらには１，１−ジ（ｔ−ブチルパーオキシ）−２−メチルシクロヘキサン等が挙げられる。特に好ましい重合開始剤は、ｔ−ブチルパーオキシピバレート、ジ（３，５，５−トリメチルヘキサノイル）パーオキサイド、ジスクシニックアシッドパーオキサイド、ジベンゾイルパーオキサイド、およびそれらの混合物からなる群から選択されるものである。本発明においては、市販の重合開始剤を用いることもでき、イルガキュア１８４、イルガキュア３６９、イルガキュア６５１、イルガキュア９０７（いずれも、チバ・スペシャルティ・ケミカルズ社製）、ダロキュアー（メルク社製）、アデカ１７１７（旭電化工業株式会社製）等のケトン系化合物、および２，２’−ビス（ｏ−クロロフェニル）−４，５，４’，５’−テトラフェニル−１，２’ビイミダゾール（黒金化成株式会社製、商品名：ビイミダゾール）等のビイミダゾール系化合物が好ましい。好ましい態様では、重合開始剤の含有量は、着色組成物の合計質量に対して０．１〜２０質量％である。
【００６０】
顔料
本発明による樹脂組成物は、顔料をさらに含んでもよい。顔料は、有機顔料、例えば、ピグメントブルー１５、ピグメントブルー１５：３、ピグメントブルー１５：４、ピグメントブルー１５：６、ピグメントブルー６０、およびピグメントバイオレット２３からなる群から選択される少なくとも１種であることが好ましく、ピグメントブルー１５：６がより好ましい。樹脂組成物は顔料を含むことで、透過スペクトルの最適化が容易となり、高コントラスト、高明度な塗膜及びパターンを得るために良好である。さらに、耐熱性、耐薬品性が良好となる。
【００６１】
分散剤
本発明による樹脂組成物は、分散剤をさらに含んでもよい。分散剤としては、上記の顔料を分散できるものであれば特に限定されないが、例えば、カチオン系、アニオン系、ノニオン系、両性、シリコーン系、フッ素系等の界面活性剤を用いることができ、これらの中でも高分子界面活性剤（ 高分子分散剤）を用いることが好ましい。高分子界面活性剤としては、例えば、ポリオキシエチレンラウリルエーテル、ポリオキシエチレンステアリルエーテル、ポリオキシエチレンオレイルエーテル等のポリオキシエチレンアルキルエーテル類、ポリオキシエチレンオクチルフェニルエーテル、ポリオキシエチレンノニルフェニルエーテル等のポリオキシエチレンアルキルフェニルエーテル類、ポリエチレングリコールジラウレート、ポリエチレングリコールジステアレート等のポリエチレングリコールジエステル類、ソルビタン脂肪酸エステル類、脂肪酸変性ポリエステル類、および３級アミン変性ポリウレタン類などが挙げられる。本発明においては、市販の分散剤を用いることもでき、例えば、ソルスパース３０００、５０００、９０００、１２０００、１３２４０、１３９４０、１７０００、２００００、２４０００、２６０００、および２８０００等の各種ソルスパース分散剤（ゼネカ株式会社製）、ならびにＤｉｓｐｅｒｂｙｋ１１１（ビックケミー・ジャパン株式会社製）が好ましい。また、特許第４９１１２５６号や特許第４９１１２５３号に記載される染料のスルホニル基と分散剤中のアミンがミセルを形成する染料分散剤を用いることがより望ましい。
【００６２】
溶剤
本発明による樹脂組成物は、溶剤をさらに含んでもよい。溶剤としては、例えば、メタノール、エタノール、ｎ−プロパノール、イソプロパノール、エチレングリコール、プロピレングリコール等のアルコール類、α−もしくはβ−テルピネオール等のテルペン類等、アセトン、メチルエチルケトン、シクロヘキサノン、Ｎ−メチル−２−ピロリドン等のケトン類、トルエン、キシレン、テトラメチルベンゼン等の芳香族炭化水素類、セロソルブ、メチルセロソルブ、エチルセロソルブ、カルビトール、メチルカルビトール、エチルカルビトール、ブチルカルビトール、プロピレングリコールモノメチルエーテル、プロピレングリコールモノエチルエーテル、ジプロピレングリコールモノメチルエーテル、ジプロピレングリコールモノエチルエーテル、トリエチレングリコールモノメチルエーテル、トリエチレングリコールモノエチルエーテル等のグリコールエーテル類、酢酸エチル、酢酸ブチル、セロソルブアセテート、エチルセロソルブアセテート、ブチルセロソルブアセテート、カルビトールアセテート、エチルカルビトールアセテート、ブチルカルビトールアセテート、プロピレングリコールモノメチルエーテルアセテート、プロピレングリコールモノエチルエーテルアセテート、および３−メトキシブチルアセテート等の酢酸エステル類等が挙げられる。本発明においては、市販の溶剤を用いることもでき、例えば、プロピレングリコールモノメチルエーテルアセテート（ダイセル化学工業株式会社製）、プロピレングリコールモノエチルエーテル（ダイセル化学工業株式会社製）、および３−メトキシブチルアセテート（ダイセル化学工業株式会社製）が好ましい。
【００６３】
酸化防止剤
本発明による樹脂組成物は、酸化防止剤をさらに含んでもよい。酸化防止剤としては、Ｎ−フェニル−１，１，３，３−テトラメチルブチルナフタレン−１−アミン、ジフェニルアミン、ペンタエリスリトール、テトラキス（３−（３，５−ジ−ｔｅｒｔ−ブチル−４−ヒドロキシフェニル）プロピオネート）、オクタデシル３−（３，５−ジ−ｔｅｒｔ−ブチル−４−ヒドロキシフェニル）プロピオネート、ヘキサメチレンビス［３−（３，５−ｄｉ−ｔｅｒｔ−ブチル−４−ヒドロキシフェニル）プロピオネート］、チオジエチレン  ビス［３−（３，５−ジ−ｔｅｒｔ−ブチル−４−ヒドロキシフェニル）プロピオネート］、ベンゼンプロパン酸、３，５−ビス（１，１−ジメチル−エチル）−４−ヒドロキシ−，Ｃ７−Ｃ９側鎖アルキルエステルが挙げられる。
【００６４】
増感剤
本発明による樹脂組成物は、増感剤をさらに含んでもよい。増感剤としては、１−ビニルイミダゾール（東京化成工業株式会社）が挙げられる。
【００６５】
カラーフィルタ
本発明によるカラーフィルタは、上記の着色樹脂組成物により形成された着色画素部を有するものである。このようなカラーフィルタであれば、その構造等は特に限定されるものではない。好ましい態様では、カラーフィルタは、各色間にブラックマトリックスを設け、その他、保護層、透明電極層、樹脂層、および配向層等を備えるものであってもよい。また、本発明によるカラーフィルタは、好ましくは、有機ＥＬ用カラーフィルタである。近年、有機ＥＬ表示装置のさらなる表示特性の向上のため、特にカラーフィルタの高輝度や高演色化が求められている。また、有機ELは自発光であるため低消費電力であることが特徴となっているが、高輝度が得られることでその特性をさらに高めることができる。また、有機ELに流れる電流量を少なくすることで長寿命化も期待できる。
【００６６】
カラーフィルタの製造方法
本発明によるカラーフィルタの製造方法は特に限定されないが、以下に示される好ましい態様に従い行うことができる。すなわち、本発明の好ましい態様によれば、上記の着色組成物を基材上に塗布し、減圧乾燥後、プリベークして、溶剤を除去する。組成物の塗布には、従来公知の方法を用いることでき、例えばスピンコート法、印刷法、インクジェット法、バーコート法、スプレー法、ダイコート法、ビードコート法、およびスリット＆スピンコート法等が挙げられる。続いて、紫外線を露光して、組成物を硬化させる。さらに、ポストベークすることで着色画素部を基材上に形成させることができる。
【実施例】
【００６７】
以下に、実施例と比較例を挙げて本発明をさらに具体的に説明するが、本発明は以下の実施例に限定解釈されるものではない。
【００６８】
実施例１
硬化性樹脂組成物の調製
まず、重合槽中にメタクリル酸メチル（ＭＭＡ）を６３質量部、アクリル酸（ＡＡ）を１０質量部、メタクリル酸−２−ヒドロキシエチル（ＨＥＭＡ）を６質量部、１−ビニルイミダゾールを４質量部、ジエチレングリコールジメチルエーテル（ＤＭＤＧ）を８８質量部仕込み、攪拌し溶解させた後、２，２’−アゾビス（２−メチルブチロニトリル）を５質量部添加し、均一に溶解させた。その後、窒素気流下、８５℃で２時間攪拌し、さらに１００℃で１時間反応させた。得られた溶液に、さらにメタクリル酸グリシジル（ＧＭＡ）を７質量部、トリエチルアミンを０．４質量部、およびハイドロキノンを０．２質量部添加し、１００℃で５時間攪拌し、共重合樹脂溶液を得た。
共重合樹脂溶液の組成 
・メタクリル酸メチル（ＭＭＡ）（株式会社クラレ製）：                  ６３質量部
・アクリル酸（ＡＡ）（日本触媒製）：                                  １０質量部
・メタクリル酸−２−ヒドロキシエチル（ＨＥＭＡ）（日本触媒製）：        ６質量部
・ジエチレングリコールジメチルエーテル（ＤＭＤＧ）（純正化学社製）：  ８８質量部
・２，２’−アゾビス（２−メチルブチロニトリル）（商品名：ＡＢＮ−Ｒ、株式会社日本ファインケム社製）：                                                  ５質量部
・メタクリル酸グリシジル（ＧＭＡ）（日本油脂株式会社製）：              ７質量部
・トリエチルアミン（和光純薬社製）：                                ０．４質量部
・ハイドロキノン（精工化学社製）：                                  ０．２質量部
・１−ビニルイミダゾール(東京化成工業株式会社製)                        ４質量部
【００６９】
次に、下記の材料を室温で攪拌および混合して硬化性樹脂組成物を得た。 
硬化性樹脂組成物の組成
・上記共重合樹脂溶液：                                                １６質量部
・ジペンタエリスリトールペンタアクリレート（商品名：ＳＲ３９９、サートマー社製）：                                                                    ２４質量部
・オルソクレゾールノボラック型エポキシ樹脂（商品名：エピコート１８０Ｓ７０、油化シェルエポキシ社製）：                                                  ４質量部
・２−メチル−１−（４−メチルチオフェニル）−２−モルフォリノプロパン−１−オン（商品名：イルガキュア９０７、チバ・スペシャリティー・ケミカルズ社製）：４質量部
・ジエチレングリコールジメチルエーテル（純正化学社製）：              ５２質量部
【００７０】
着色樹脂組成物の調製
続いて、下記の材料を、ペイントシェーカー（浅田鉄鋼社製、ビーズ径：０．３ｍｍ）を用いて混合し、青色画素部用着色樹脂組成物を得た。 
青色画素部用着色樹脂組成物の組成 
・色材（顔料）：Ｃ．Ｉ．ピグメントブルー１（商品名：ＦＡＮＡＬ  ＢＬＵＥ  Ｄ６３４０、ＢＡＳＦ製）：                                                    ２質量部
・色材（染料）：Ａｃｉｄ  Ｂｌｕｅ  １（東京化成工業株式会社製）    ３．３質量部
・上記硬化性樹脂組成物：                                              １６質量部
・分散剤：Ｄｉｓｐｅｒｂｙｋ１１１（ビックケミー・ジャパン社製）：  １．６質量部
・上記硬化性樹脂組成物：                                          ２０．８質量部
・溶剤：３−メトキシブチルアセテート(ダイセル化学工業株式会社製)：７３．６質量部
【００７１】
青色フィルタの製造 
０．７ｍｍのガラス基板(旭硝子株式会社製  ＡＮ材)にスピンコーターを用いて、上記で調製した青色画素部用着色樹脂組成物を塗布した後、８０℃で３分間プリベークし、塗膜を乾燥させた。次に乾燥塗膜に高圧水銀ランプを用いて２００ｍＪ／ｃｍ２で露光後、１８０℃で２０分間ポストベークして、基板上に青色画素部を有する青色フィルタを製造した。
【００７２】
実施例２
青色画素部用着色樹脂組成物の調製において、共重合樹脂溶液の組成を下記のとおりとした以外は、実施例１と同様にして青色フィルタを製造した。
共重合樹脂溶液の組成 
・メタクリル酸メチル（ＭＭＡ）（株式会社クラレ製）：                  ６３質量部
・アクリル酸（ＡＡ）（日本触媒製）：                                  １０質量部
・メタクリル酸−２−ヒドロキシエチル（ＨＥＭＡ）（日本触媒製）：        ６質量部
・ジエチレングリコールジメチルエーテル（ＤＭＤＧ）（純正化学社製）：  ８８質量部
・２，２’−アゾビス（２−メチルブチロニトリル）（商品名：ＡＢＮ−Ｒ、株式会社日本ファインケム社製）：                                                  ５質量部
・メタクリル酸グリシジル（ＧＭＡ）（日本油脂株式会社製）：              ７質量部
・トリエチルアミン（和光純薬社製）：                                ０．４質量部
・ハイドロキノン（精工化学社製）：                                  ０．２質量部
・１−ビニルイミダゾール(東京化成工業株式会社製)                        ４質量部
・スチレンモノマー（商品名：スチレンモノマー（ＳＭ）シェルケミカルズジャパン株式会社製）                                                                ７質量部
【００７３】
実施例３
青色画素部用着色樹脂組成物の調製において、硬化性樹脂組成物の組成を下記のとおりとした以外は、実施例１と同様にして青色フィルタを製造した。
硬化性樹脂組成物の組成
・上記共重合樹脂溶液：                                                １６質量部
・ジペンタエリスリトールペンタアクリレート（商品名：ＳＲ３９９、サートマー社製）：                                                                    ２４質量部
・オルソクレゾールノボラック型エポキシ樹脂（商品名：エピコート１８０Ｓ７０、油化シェルエポキシ社製）：                                                  ４質量部
・２−メチル−１−（４−メチルチオフェニル）−２−モルフォリノプロパン−１−オン（商品名：イルガキュア９０７、チバ・スペシャリティー・ケミカルズ社製）：４質量部
・ジエチレングリコールジメチルエーテル（純正化学社製）：              ５２質量部
・ビスフェノールＡ型エポキシ樹脂（商品名：ＪＥＲ８２７、ジャパンエポキシレジン
（株）製）                                                              ４質量部
【００７４】
実施例４
青色画素部用着色樹脂組成物の調製において、共重合樹脂溶液の組成を下記のとおりとした以外は、実施例１と同様にして青色フィルタを製造した。
共重合樹脂溶液の組成 
・メタクリル酸メチル（ＭＭＡ）（株式会社クラレ製）：                  ６３質量部
・アクリル酸（ＡＡ）（日本触媒製）：                                  １０質量部
・メタクリル酸−２−ヒドロキシエチル（ＨＥＭＡ）（日本触媒製）：        ６質量部
・ジエチレングリコールジメチルエーテル（ＤＭＤＧ）（純正化学社製）：  ８８質量部
・２，２’−アゾビス（２−メチルブチロニトリル）（商品名：ＡＢＮ−Ｒ、株式会社日本ファインケム社製）：                                                  ５質量部
・メタクリル酸グリシジル（ＧＭＡ）（日本油脂株式会社製）：              ７質量部
・トリエチルアミン（和光純薬社製）：                                ０．４質量部
・ハイドロキノン（精工化学社製）：                                  ０．２質量部
・１−ビニルイミダゾール(東京化成工業株式会社製)                        ４質量部
・ジフェニルアミン（酸化防止剤、商品名：ＩＲＧＡＮＯＸ  Ｌ１０９（豊通ケミプラス株式会社）                                                              ７質量部
【００７５】
比較例１
青色画素部用着色樹脂組成物の調製において、共重合樹脂溶液の組成および硬化性樹脂組成物の組成を下記のとおりとした以外は、実施例１と同様にして青色フィルタを製造した。
共重合樹脂溶液の組成 
・メタクリル酸メチル（ＭＭＡ）（株式会社クラレ製）：                  ６３質量部
・アクリル酸（ＡＡ）（日本触媒製）：                                  １２質量部
・メタクリル酸−２−ヒドロキシエチル（ＨＥＭＡ）（日本触媒製）：        ６質量部
・ジエチレングリコールジメチルエーテル（ＤＭＤＧ）（純正化学社製）：  ８８質量部
・２，２’−アゾビス（２−メチルブチロニトリル）（商品名：ＡＢＮ−Ｒ、株式会社日本ファインケム社製）：                                                  ７質量部
・メタクリル酸グリシジル（ＧＭＡ）（日本油脂株式会社製）：              ７質量部
・トリエチルアミン（和光純薬社製）：                                ０．４質量部
・ハイドロキノン（精工化学社製）：                                  ０．２質量部
硬化性樹脂組成物の組成
・上記共重合樹脂溶液：                                                １６質量部
・ジペンタエリスリトールペンタアクリレート（商品名：ＳＲ３９９、サートマー社製）：                                                                    ２４質量部
・オルソクレゾールノボラック型エポキシ樹脂（商品名：エピコート１８０Ｓ７０、油化シェルエポキシ社製）：                                                  ４質量部
・２−メチル−１−（４−メチルチオフェニル）−２−モルフォリノプロパン−１−オン（商品名：イルガキュア９０７、チバ・スペシャリティー・ケミカルズ社製）：４質量部
・ジエチレングリコールジメチルエーテル（純正化学社製）：              ５２質量部
・オルソクレゾールノボラック型エポキシ樹脂（商品名：エポリードＧＴ４０１、（ダイセル化学工業（株）製）                                                  ４質量部
【００７６】
比較例２
青色画素部用着色樹脂組成物の調製において、共重合樹脂溶液の組成を下記のとおりとした以外は、実施例１と同様にして青色フィルタを製造した。
共重合樹脂溶液の組成 
・メタクリル酸メチル（ＭＭＡ）（株式会社クラレ製）：                  ６３質量部
・アクリル酸（ＡＡ）（日本触媒製）：                                  １２質量部
・メタクリル酸−２−ヒドロキシエチル（ＨＥＭＡ）（日本触媒製）：        ６質量部
・ジエチレングリコールジメチルエーテル（ＤＭＤＧ）（純正化学社製）：  ８８質量部
・２，２’−アゾビス（２−メチルブチロニトリル）（商品名：ＡＢＮ−Ｒ、株式会社日本ファインケム社製）：                                                  ７質量部
・メタクリル酸グリシジル（ＧＭＡ）（日本油脂株式会社製）：              ７質量部
・トリエチルアミン（和光純薬社製）：                                ０．４質量部
・ハイドロキノン（精工化学社製）：                                  ０．２質量部
【００７７】
耐光性試験
上記の実施例および比較例で製造したカラーフィルタの耐光性試験を以下の方法で行った。まず、耐光性試験前に、青色画素部の透過スペクトルを、顕微分光装置ＯＳＰ−ＳＰ２０００（ＯＬＹＭＰＵＳ社製）を用いて測定した。次に、カラーフィルタに対して、ガラス面側からキセノンアークランプを用いたキセノンフェードメーター（東洋精機社製、商品名：サンテストＸＬＳ＋）により、装置内温度５０℃の環境で照度３２０Ｗ／ｍの出力で１００時間照射した後に透過スペクトルを測定した。耐光性試験前後の分光スペクトルより、耐光性試験前と試験後の色度差であるΔＥ＊ａｂを算出して、青色画素部の耐光性を評価した。色度差は、数値が小さいほど耐光性が高いことを示すものである。なお、色差評価の光源には標準の光Ｃを用いた。
【００７８】
耐光性試験結果は、表１に示すとおりである。本発明の構成を満たすカラーフィルタでは、色差の値が小さく、耐光性に優れるものであることがわかった。
【表１】
2014043529.tif 000010